БЛОК ПОЛИУРЕТАНОВОЙ/ПОЛИИЗОЦИАНУРАТНОЙ ПЕНЫ ТЕПЛОИЗОЛЯЦИОННОГО КОРПУСА РЕЗЕРВУАРА И СПОСОБ ЕГО ИЗГОТОВЛЕНИЯ

3
f
1. Блок армированной волокнами полиуретановой/полиизоциануратной пены теплоизоляционного корпуса (30) герметичного и теплоизолированного резервуара, плотность которого составляет от 30 до 300 кг/м, средняя плотность волокон T составляет от 1% до 60% по весу волокон (10), предпочтительно от 2% до 30%, ширина L по меньшей мере равна десять сантиметров, предпочтительно от 10 до 500 сантиметров, и толщина E от нижней поверхности указанного блока до его верхней поверхности равна по меньшей мере десять сантиметров, предпочтительно от 10 до 100 сантиметров, состоит из ячеек, хранящих газ, предпочтительно имеющий низкую теплопроводность,
отличающийся тем, что плотность волокон увеличивается по толщине E от нижней поверхности указанного блока до его верхней поверхности (41) от нижнего диапазона плотности от 1% до 9,99% по весу волокон (10) до верхнего диапазона плотности от 10% до 35% по весу волокон (10).
3
3
2. Блок по п. 1, отличающийся тем, что его плотность составляет от 50 до 250 кг/м, предпочтительно от 90 до 210 кг/м.
3. Блок по п. 1 или 2, отличающийся тем, что увеличение плотности волокон относительно общего веса армированной волокнами полиуретановой/полиизоциануратной пены соответствует градиенту увеличения от 0,05% до 1,5% по весу волокон на сантиметр, предпочтительно от 0,2% до 1,2% по весу волокон на сантиметр.
4. Блок по любому из предыдущих пунктов, отличающийся тем, что по меньшей мере 60%, предпочтительно по меньшей мере 80% вышеуказанных ячеек, хранящих газ, предпочтительно имеющий низкую теплопроводность, имеют форму, удлиненную или вытянутую вдоль оси, параллельной оси толщины E блока.
5. Блок по любому из предыдущих пунктов, отличающийся тем, что волокна состоят из стекловолокна или пенькового волокна, предпочтительно из стекловолокна.
6. Блок по любому из предыдущих пунктов, отличающийся тем, что волокна представляют собой волокна от длинных до непрерывных.
f
7. Блок по любому из предыдущих пунктов, отличающийся тем, что средняя плотность волокон T составляет от 2% до 25%, предпочтительно от 4% до 15%.
8. Блок по любому из предыдущих пунктов, отличающийся тем, что плотность волокон в нижнем диапазоне составляет от 2% до 6% по весу волокон (10), а плотность волокон в верхнем диапазоне составляет от 12% до 25% по весу волокон (10).
9. Блок по любому из предыдущих пунктов, отличающийся тем, что нижняя поверхность и/или верхняя поверхность (41), предпочтительно верхняя поверхность (41) указанного блока содержит (содержат) анкерные элементы (40), установленные с возможностью соединения со средством сцепления теплоизоляционного корпуса (30) для анкерного крепления блока к указанному корпусу (30), при этом предпочтительно указанные анкерные элементы (40) изготовлены из материала, отличного от материала пены или материала волокон.
10. Блок по любому из предыдущих пунктов, отличающийся тем, что включает огнестойкую добавку в пропорции от 0,1% до 5% по весу фосфорорганического типа, предпочтительно триэтилфосфат (TEP), трис(2-хлоризопропил)фосфат (ТСРР), трис(1,3-дихлоризопропил)фосфат (TDCP), трис(2-хлорэтил)фосфат или трис(2,3-дибромпропил)фосфат или их смесь, или огнестойкую добавку неорганического типа, предпочтительно красный фосфор, расширяемый графит, гидрат оксида алюминия, триоксид сурьмы, оксид мышьяка, полифосфат аммония, сульфат кальция или производные циануровой кислоты или их смесь.
11. Герметичный и теплоизолированный резервуар, состоящий из:
резервуара, встроенного в несущую конструкцию, выполненного герметичным и теплоизолированным, содержащего по меньшей мере одну герметичную металлическую мембрану, состоящую из группы металлических ребер или металлических пластин, которые могут содержать гофры, и теплоизоляционный корпус (30), содержащий по меньшей мере один теплоизоляционный барьер, смежный с указанной мембраной, или
резервуара типа A, B или C согласно определению, данному в кодексе IGC, содержащего по меньшей мере один теплоизоляционный корпус (30),
отличающийся тем, что теплоизоляционный корпус (30) содержит группу блоков армированной волокнами полиуретановой/полиизоциануратной пены по любому из предыдущих пунктов.
12. Судно (70) для транспортировки холодного жидкого продукта, включающее по меньшей мере один корпус (72) и один герметичный и теплоизолированный резервуар (71) по п. 11, расположенный в корпусе или установленный на указанном судне (70), при этом указанный резервуар относится к типу A, B или C согласно определению, данному в кодексе IGC.
13. Система транспортировки холодного жидкого продукта, включающая судно (70) по предыдущему пункту, изолированные трубы (73, 76, 79, 81), расположенные с возможностью соединения резервуара (71), установленного в корпусе судна, с плавучей или береговой установкой (77) для хранения, и насос для приведения в движение потока холодного жидкого продукта по изолированным трубам из плавучей или береговой установки для хранения в судно (70) или в плавучую или береговую установку для хранения из судна (70).
14. Способ загрузки или разгрузки судна (70) по п. 12, в котором холодный жидкий продукт транспортируют по изолированным трубам (73, 76, 79, 81) из плавучей или береговой установки (77) для хранения в судно (70) или в плавучую или береговую установку (77) для хранения из судна (70).
15. Способ изготовления блока армированной волокнами полиуретановой/полиизоциануратной пены теплоизоляционного корпуса герметичного и теплоизолированного резервуара по любому из пп. 1-10, отличающийся тем, что он включает этапы, на которых:
a) смешивают (12) химические компоненты, необходимые для получения полиуретановой/полиизоциануратной пены, содержащие реагенты для получения полиуретана/полиизоцианурата, необязательно по меньшей мере один катализатор реакции, необязательно по меньшей мере один эмульгатор и по меньшей мере один вспенивающий агент,
b) пропитывают с помощью гравитационного потока вышеуказанной смеси (12) химических компонентов группу волокнистых армирований (10), расположенных в виде наложенных друг на друга слоев и имеющих переменные плотности, при этом верхний армирующий слой имеет плотность волокон, по меньшей мере равную плотности волокон нижнего армирующего слоя, и при этом волокнистые армирования (10) продолжаются по существу в направлении, перпендикулярном направлению указанного гравитационного потока,
c) образуют и расширяют армированную волокнами полиуретановую/полиизоциануратную пену,
при этом расширение армированной волокнами полиуретановой/полиизоциануратной пены является свободным, т.е. без ограничения, накладываемого объемом замкнутого сечения, или
при этом расширение армированной волокнами полиуретановой/полиизоциануратной пены физически ограничивают стенками двухленточного ламинатора, предпочтительно физически ограничивают стенками двухленточного ламинатора, образующими туннель прямоугольного сечения с расстоянием между стенками, расположенными в боковом направлении, равным L, и расстоянием между стенками, расположенными горизонтально, равным E, таким образом, окружающими расширяющуюся армированную волокнами пену для образования вышеуказанного блока армированной волокнами полиуретановой/полиизоциануратной пены.